УПРОЩЕННЫЙ СПОСОБ ПОЛУЧЕНИЯ АКРИЛОВЫХ ВОЛОКОН

1. Способ получения гомогенного прядильного раствора для получения акриловых волокон, который включает:
i) стадию получения водной суспензии гомополимера или сополимера акрилонитрила путем полимеризации мономеров в водной суспензии, удаления непрореагировавших мономеров, фильтрования и промывания водной суспензии с получением фильтрационного осадка,
при этом указанный способ дополнительно характеризуется следующими стадиями, на которых:
ii) фильтрационный осадок, содержащий полимер и воду в соотношении, которое находится в диапазоне от 40/60 до 60/40 по весу, предпочтительно в весовом соотношении, равном 1:1, диспергируют в количество диметилсульфоксида (DMSO) и, возможно, воды, которое в 2-6 раз больше веса осадка, при этом температура указанного DMSO находится в диапазоне от 5 до 10°С, и возможно добавление воды в количестве, находящемся в диапазоне от 0 до 10% по весу относительно общего веса DMSO и воды;
iii) дисперсию полимера в DMSO и воде, полученную на стадии ii), подвергают стадии выпаривания, проводимой при температуре в диапазоне от 40 до 80°С, предпочтительно от 50 до 70°С, в течение времени в диапазоне от 3 до 60 минут, предпочтительно от 10 до 40 минут, под давлением в диапазоне от 1,3 до 5,5 кПа, предпочтительно от 1,3 до 2,7 кПа.
2. Способ по п. 1, где фильтрационный осадок, поданный на стадию ii), представляет собой пасту, состоящую из полимера и воды в соотношении, которое находится в диапазоне от 40/60 до 60/40 по весу, предпочтительно в весовом отношении, равном 1:1, температура которой составляет 50-60°С.
3. Способ по любому из предыдущих пунктов, где на стадии ii) температура DMSO равна 10°С.
4. Способ по любому из предыдущих пунктов, где на стадии ii) воду добавляют к DMSO в количестве, находящемся в диапазоне от 2 до 8%, еще более предпочтительно от 3 до 7% по весу относительно общего веса DMSO и воды.
5. Способ по любому из предыдущих пунктов, где на стадии ii) фильтрационный осадок диспергируют в количестве диметилсульфоксида (DMSO) и, возможно, воды, которое в 3-5 раз больше веса осадка, полученного в конце стадии i).
6. Способ по любому из предыдущих пунктов, где выпаренное вещество, составляющее 35-70% по весу относительно веса дисперсии, поданной на стадию iii), получают на стадии iii) выпаривания вместе с гомогенным прядильным раствором, содержащим 16-25% по весу полимера, 1-4% по весу воды и 74-80% по весу DMSO.
7. Способ по любому из предыдущих пунктов, где сополимер акрилонитрила состоит из акрилонитрила в количестве, находящемся в диапазоне от 90 до 99% по весу относительно общего веса сополимера и одного или более сомономеров в количестве, находящемся в диапазоне от 1 до 10% по весу относительно общего веса сополимера.
8. Способ по любому из предыдущих пунктов, где сомономеры выбраны из нейтральных виниловых соединений, таких как метилакрилат, метилметакрилат, винилацетат, акриламид; соединений, содержащих одну или более кислотных групп, таких как акриловая кислота, итаконовая кислота, сульфированные стиролы.
9. Способ по любому из предыдущих пунктов, где полимеры представляют собой высокомолекулярные полимеры, при этом указанная высокая молекулярная масса находится в диапазоне от 80000 до 200000 Да, или среднемолекулярные полимеры, при этом указанная средняя молекулярная масса находится в диапазоне от 40000 до 55000 Да.
10. Гомогенный прядильный раствор для получения акриловых волокон, который может быть получен с помощью способа по любому из пп. 1-9.